(57)【要約】【課題】高温保存時に電解液の分解により発生するガスの吸収性を向上することができ、且つ良好なサイクル特性を有する非水電解質二次電池を提供する。【解決手段】非水電解質二次電池は、正極２２と、負極２３と、セパレータ２４と、ゲル電解質層２５を有する。負極２３は、負極合剤層２３Ｂを有する。負極合剤層２３Ｂは、メソカーボンマイクロビーズ（ＭＣＭＢ）と気相成長炭素繊維（ＶＧＣＦ）とを含むものであり、メソカーボンマイクロビーズ（ＭＣＭＢ）１００に対する気相成長炭素繊維（ＶＧＣＦ）の質量比は、３．１以上５．５以下である【選択図】        図２
2007280753.tif 000002
【特許請求の範囲】
【請求項１】
正極と、負極活物質を有する負極と、電解質とを有し、
満充電状態における単セルあたりの開回路電圧が４．２５Ｖ以上６．００Ｖ以下の範囲内である非水電解質二次電池であって、
上記負極活物質は、メソカーボンマイクロビーズ（ＭＣＭＢ）と気相成長炭素繊維（ＶＧＣＦ）とを含むものであり、
上記メソカーボンマイクロビーズ（ＭＣＭＢ）１００に対する上記気相成長炭素繊維（ＶＧＣＦ）の質量比が３．１以上５．５以下であること
を特徴とする非水電解質二次電池。
【請求項２】
上記満充電状態における単セルあたりの開回路電圧が４．２５Ｖ以上４．５０Ｖ以下であること
を特徴とする請求項１に記載の非水電解質二次電池。
【発明の詳細な説明】
【技術分野】
【０００１】
この発明は、非水電解質二次電池に関し、詳しくは、電極反応物質を吸蔵および放出可能な負極活物質として、炭素材料を含む非水電解質二次電池に関する。
【背景技術】
【０００２】
近年、携帯電話、ノートブック型パーソナルコンピュータなどをはじめとする電子機器のコードレス化、ポータブル化が進み、薄型、小型、軽量の携帯電子機器が次々と開発されている。また、機器や機能の多様化によって電力使用量が増加しており、それら電子機器のエネルギー源である電池のより一層の高容量化・軽量化に対する要求が高まっている。そこで、この要求に応えるべく、非水電解質二次電池、中でもリチウムイオンのドープ・脱ドープを利用したリチウムイオン二次電池に関して、種々の提案がなされている。
【０００３】
従来のリチウムイオン二次電池では、正極にコバルト酸リチウムおよび負極には炭素材料が使用されており、作動電圧が４．２Ｖから２．５Ｖの範囲で用いられてきた。単電池において、端子電圧を４．２Ｖまで上げられるのは、非水電解質材料やセパレータ等の優れた電気化学的安定性によるところが大きい。
【０００４】
ところで、従来の最大４．２Ｖで作動するリチウムイオン二次電池に用いられるコバルト酸リチウム等の正極活物質は、その理論容量に対して６割程度の容量を活用しているに過ぎず、さらに充電終止電圧を上げることにより、残存容量を活用することが原理的に可能である。実際、例えば特許文献１にて開示されているように、充電終止電圧を４．２５Ｖ以上にすることにより、高エネルギー密度化を実現できることが知られている。
【０００５】
【特許文献１】国際公開第０３／０１９７１３号パンフレット
【０００６】
また、例えば特許文献２に記載のリチウムイオン二次電池では、負極に気相成長炭素繊維（ＶＧＣＦ；Vapor Grown Carbon Fiber）を添加することで、負極の導電コンタクトを向上させて、負荷特性、低温特性、サイクル特性などの電池特性を向上させていた。
【０００７】
【特許文献２】特開２００１−１５１７０号公報
【発明の開示】
【発明が解決しようとする課題】
【０００８】
しかしながら、充電終止電圧を４．２５Ｖ以上に上げると、電解液は強い酸化環境にさらされることになり、高温環境下で保存された場合、電解液が分解しガスが発生するため、フィルム状の外装部材を用いる電池では、電池が膨らむ問題があった。この問題に対して、気相成長炭素繊維（ＶＧＣＦ）の添加量を増加することで、ガスの吸収性を向上させ、電池の膨れを抑制できるが、気相成長炭素繊維（ＶＧＣＦ）は、比表面積が大きく添加量を多くしすぎると集電体との密着性が低下し、逆に導電コンタクトが低下してしまうため、バインダ量を増加する必要があり、バインダ量を増加すると負極のＬｉイオンの受け入れ性が低下し、サイクル特性に悪影響を及ぼす問題があった。
【０００９】
したがって、この発明の目的は、満充電状態における単セルあたりの開回路電圧が４．２５Ｖ以上６．００Ｖ以下の範囲内である非水電解質二次電池において、高温保存時に電解液の分解により発生するガスの吸収性を向上することができ、且つ良好なサイクル特性を有する非水電解質二次電池を提供することにある。
【課題を解決するための手段】
【００１０】
上述した課題を解決するために、この発明は、
正極と、負極活物質を有する負極と、電解質とを有し、
満充電状態における単セルあたりの開回路電圧が４．２５Ｖ以上６．００Ｖ以下の範囲内である非水電解質二次電池であって、
負極活物質は、メソカーボンマイクロビーズ（ＭＣＭＢ）と気相成長炭素繊維（ＶＧＣＦ）とを含むものであり、
メソカーボンマイクロビーズ（ＭＣＭＢ）１００に対する気相成長炭素繊維（ＶＧＣＦ）の質量比が３．１以上５．５以下であること
を特徴とする非水電解質二次電池である。
【００１１】
この発明では、メソカーボンマイクロビーズ（ＭＣＭＢ）１００に対する気相成長炭素繊維（ＶＧＣＦ）の質量比を３．１以上５．５以下にすることで、満充電状態における単セルあたりの開回路電圧が４．２５Ｖ以上６．００Ｖ以下の範囲内である非水電解質二次電池において、高温保存時に電解液の分解により発生するガスの吸収性を向上することができ、且つ良好なサイクル特性を得ることができる。
【発明の効果】
【００１２】
この発明によれば、満充電状態における単セルあたりの開回路電圧が４．２５Ｖ以上６．００Ｖ以下の範囲内である非水電解質二次電池において、高温保存時の電解液の分解により発生するガスの吸収性を向上することができ、且つ良好なサイクル特性を得ることができる。
【発明を実施するための最良の形態】
【００１３】
以下、この発明の実施の形態について図面を参照して説明する。図１は、この発明の一実施形態による非水電解質二次電池の構成を示す。
【００１４】
この二次電池では、例えば、満充電状態における単セルあたりの開回路電圧が４．２５Ｖ以上６．００Ｖ以下または４．２５Ｖ以上４．５０Ｖ以下である。充電終止電圧を従来の４．２Ｖと比較して高くすることにより、これまで活用されなかった正極活物質の容量を活用することができる。すなわち、正極活物質の単位質量あたりのリチウム脱離挿入量が増大するため、高容量化・高エネルギー密度化が可能となる。
【００１５】
この非水電解質二次電池は、電池素子１０を防湿性ラミネートフィルムからなる外装材７に収容し、電池素子１０の周囲を溶着することにより封止してなる。電池素子１０には、正極リード２および負極リード３が備えられ、これらのリードは、外装材７に挟まれて外部へと引き出される。正極リード２および負極リード３のそれぞれの両面には、外装材７との接着性を向上させるために樹脂片４および樹脂片５が被覆されている。
【００１６】
[外装材]
外装材７としては、例えば、融着層、金属層、表面保護層を順次積層した積層構造を有するラミネートフィルムを用いる。融着層は高分子フィルムからなり、この高分子フィルムを構成する材料としては、例えばポリプロピレン（ＰＰ）、ポリエチレン（ＰＥ）が挙げられる。金属層は金属箔からなり、この金属箔を構成する材料としては、例えばアルミニウム（Ａｌ）が挙げられる。また、金属箔を構成する材料としては、アルミニウム（Ａｌ）以外の金属を用いることも可能である。表面保護層を構成する材料としては、例えばナイロン（Ｎｙ）、ポリエチレンテレフタレート（ＰＥＴ）が挙げられる。なお、融着層側の面が、電池素子１０を収容する側の収容面となる。また、電池素子収容部６は、融着層側から深絞り等を施すことによって設ける。
【００１７】
[電池素子]
この電池素子１０は、例えば、図２に示すように、両面にゲル電解質層２５が設けられた帯状の負極２３と、セパレータ２４と、両面にゲル電解質層２５が設けられた帯状の正極２２と、セパレータ２４とを積層し、長手方向に巻回されてなる巻回型の電池素子１０である。
【００１８】
[正極]
正極２２は、帯状の正極集電体２２Ａと、この正極集電体２２Ａの両面に形成された正極合剤層２２Ｂとからなる。なお、正極集電体２２Ａの片面のみに正極合剤層２２Ｂが設けられた領域を有するようにしてもよい。正極２２の長手方向の一端部には、例えばスポット溶接または超音波溶接で接続された正極リード２が設けられている。この正極リード２の材料としては、例えばアルミニウム（Ａｌ）等の金属を用いることができる。
【００１９】
正極集電体２２Ａは、例えばアルミニウム（Ａｌ）などからなる金属箔である。正極合剤層２２Ｂは、例えば、正極活物質を含んでおり、必要に応じて、カーボンブラック、グラファイトなどの導電剤と、ポリフッ化ビニリデン、ポリテトラフルオロエチレンなどの結着剤とを含んでいてもよい。
【００２０】
正極活物質としては、例えば、リチウム酸化物、リチウムリン酸化物、リチウム硫化物などのリチウム含有遷移金属化合物を用いることができる。エネルギー密度を高くするには、リチウムと遷移金属元素と酸素（Ｏ）とを含むリチウム含有遷移金属酸化物が好ましく、中でも、遷移金属元素として、コバルト（Ｃｏ）、ニッケル（Ｎｉ）、マンガン（Ｍｎ）および鉄（Ｆｅ）からなる群のうちの少なくとも１種を含むものであればより好ましい。このようなリチウム含有遷移金属化合物としては、例えば、以下の化１に示したリチウム含有遷移金属酸化物、あるいは化２に示したリチウム複合リン酸塩などが挙げられ、具体的には、ＬｉＮｉ0.33Ｃｏ0.33Ｍｎ0.33Ｏ2、ＬｉＣｏＯ2、ＬｉＮｉＯ2、ＬｉＭｎ2Ｏ4あるいはＬｉＦｅＰＯ4などがある。
【００２１】
（化１）
ＬｉpＮｉ(1-q-r)ＭｎqＭ１rＯ(2-y)Ｘz
（Ｍ１は、ニッケル（Ｎｉ）、マンガン（Ｍｎ）を除く２族〜１５族から選ばれる元素のうち少なくとも一種を示す。Ｘは、酸素（Ｏ）以外の１６族元素および１７族元素のうち少なくとも１種を示す。ｐ、ｑ、ｙ、ｚは、０≦ｐ≦１．５、０≦ｑ≦１．０、０≦ｒ≦１．０、−０．１０≦ｙ≦０．２０、０≦ｚ≦０．２の範囲内の値である。）
【００２２】
（化２）
ＬｉaＭ２bＰＯ4
（Ｍ２は、２族〜１５族から選ばれる元素のうち少なくとも一種を示す。ａ、ｂは、０≦ａ≦２．０、０．５≦ｂ≦２．０の範囲内の値である。）
【００２３】
[負極]
負極２３は、帯状の負極集電体２３Ａと、この負極集電体２３Ａの両面に形成された負極合剤層２３Ｂとからなる。なお、負極集電体２３Ａの片面のみに負極合剤層２３Ｂが設けられた領域を有するようにしてもよい。負極２３の長手方向の一端部にも正極２２と同様に、例えばスポット溶接または超音波溶接で接続された負極リード３が設けられている。この負極リード３の材料としては、例えば銅（Ｃｕ）、ニッケル（Ｎｉ）等を用いることができる。
【００２４】
負極集電体２３Ａは、例えば、銅（Ｃｕ）箔、ニッケル（Ｎｉ）箔あるいはステンレス（ＳＵＳ）箔などの金属箔により構成されている。負極合剤層２３Ｂは、例えば、負極活物質を含んでおり、必要に応じてポリフッ化ビニリデンなどの結着剤を含んでいてもよい。
【００２５】
負極活物質は、気相成長炭素繊維（ＶＧＣＦ）とメソカーボンマイクロビーズ（ＭＣＭＢ）とを含むものである。メソカーボンマイクロビーズ（ＭＣＭＢ）１００に対する気相成長炭素繊維（ＶＧＣＦ）の質量比は、３．１以上５．５以下である。メソカーボンマイクロビーズ（ＭＣＭＢ）１００に対する気相成長炭素繊維（ＶＧＣＦ）の質量比を、この範囲にすることで、満充電状態における単セルあたりの開回路電圧が４．２５Ｖ以上６．００Ｖ以下の範囲内である非水電解質二次電池において、高温保存時の電池の膨れを抑制でき、且つ良好なサイクル特性を得ることができる。
【００２６】
気相成長炭素繊維（ＶＧＣＦ）は、ベンゼン等の有機物の蒸気を約１０００℃の基板上に直接流し、炭素結晶を成長させることで得られる。有機物としては、例えばエチレン、プロパン等常温で気体として存在するもの、および熱分解温度以下の温度で加熱することにより気化できるものが挙げられる。
【００２７】
具体的な製造方法としては、例えば原料としての有機物を、高温の基板上に直接放出する方法が挙げられる。この製造方法により、原料としての有機物は、結晶成長し、繊維状炭素となる。基板の温度としては、４００℃〜１５００℃程度が好ましいが、原料の種類により適宜選択される。また、基板の材質は、石英ニッケル等が好ましいが、原料の種類により適宜選択される。
【００２８】
なお、結晶成長を促進するために触媒を用いてもよい。触媒の例としては、鉄、ニッケル、鉄とニッケルとの混合物等を微粒子化したものが挙げられる。また、黒鉛化触媒と称される金属および黒鉛化触媒の酸化物も触媒として利用可能である。触媒は、原料の種類により適宜選択される。
【００２９】
気相成長炭素繊維（ＶＧＣＦ）の外径および長さ等は、条件によって選択することが可能である。例えば、基板および触媒等、結晶成長の核となる部分の大きさを適宜選択することで、外径および長さを調節することができる。また、原料の供給量を規定することにより、外径、長さおよび直線性を調節することができる。
【００３０】
なお、得られた気相成長炭素繊維（ＶＧＣＦ）は、さらに不活性ガス気流中において黒鉛化処理しても良い。黒鉛化処理の際の条件は、昇温速度が１℃〜１００℃／分であり、到達温度が２０００℃以上、好ましくは２５００℃以上であり、到達温度における保持時間が約０〜３０時間である。
【００３１】
また、得られた気相成長炭素繊維（ＶＧＣＦ）は、電極の厚みおよび活物質の粒径等に合わせて粉砕してもよい。粉砕して使用する際には、単繊維となった繊維状炭素も使用可能である。なお、粉砕は炭素化およびか焼の前後、黒鉛化前の昇温過程の間のうちいずれでも行って良い。
【００３２】
メソカーボンマイクロビーズ（ＭＣＭＢ）は、いわゆる易黒鉛化炭素類に属するものであり、有機化合物を熱処理した際に、反応に関与する相が液相から固相へ変化する系の中間体として生ずる液晶小球体である。
【００３３】
このメソカーボンマイクロビーズを得るには、例えばコールタールピッチ等の石炭あるいは石油ピッチ類を、不活性雰囲気中、４００℃〜５００℃で熱処理を行うことによって液晶小球体を生じさせ、これをキノリン不溶分としてピッチマトリックスから分離する。この後、必要に応じて粉砕、分級等の粒度調整を行ってもよい。
【００３４】
[電解質]
電解質であるゲル電解質層２５は、電解液と、この電解液を保持する保持体となる高分子化合物とを含み、いわゆるゲル状となっている。
【００３５】
電解液としては、非水溶媒に電解質塩を溶解させた非水電解液を用いることができる。非水溶媒としては、例えば、エチレンカーボネートおよびプロピレンカーボネートのうちの少なくとも一方を含んでいることが好ましい。イオン解離能力に優れるからである。非水溶媒としては、また、ジエチルカーボネート、ジメチルカーボネート、エチルメチルカーボネートまたはメチルプロピルカーボネート等の鎖状炭酸エステルの中から、少なくとも１種を含んでいてもよい。低温特性を向上させることができるからである。
【００３６】
非水溶媒としては、さらに、ビニレンカーボネートを含んでいることが好ましい。ビニレンカーボネートはサイクル特性を向上させることができるからである。
【００３７】
非水溶媒としては、さらに、ブチレンカーボネート、γ−ブチロラクトン、γ−バレロラクトン、これら化合物の水素基の一部または全部をフッ素基で置換したもの、１，２−ジメトキシエタン、テトラヒドロフラン、２−メチルテトラヒドロフラン、１，３−ジオキソラン、４−メチル−１，３−ジオキソラン、酢酸メチル、プロピオン酸メチル、アセトニトリル、グルタロニトリル、アジポニトリル、メトキシアセトニトリル、３−メトキシプロピロニトリル、Ｎ，Ｎ−ジメチルフォルムアミド、Ｎ−メチルピロリジノン、Ｎ−メチルオキサゾリジノン、Ｎ，Ｎ−ジメチルイミダゾリジノン、ニトロメタン、ニトロエタン、スルホラン、ジメチルスルフォキシドあるいはリン酸トリメチル等のいずれか１種または２種以上を含んでいてもよい。
【００３８】
組み合わせる電極によっては、上記非水溶媒群に含まれる物質の水素原子の一部または全部をフッ素原子で置換したものを用いることにより、電極反応の可逆性が向上する場合がある。したがって、これらの物質を適宜用いることも可能である。
【００３９】
電解質塩としては、上述の電解質に用いられる材料を使用することが可能である。具体的には、ＬｉＣｌＯ4、ＬｉＢＦ4、ＬｉＰＦ6、ＬｉＮ（ＣＦ3ＳＯ2）2、ＬｉＮ（Ｃ2Ｆ5ＳＯ2）2、ＬｉＡｓＦ6、ＬｉＣＦ3ＳＯ3、ＬｉＣ（ＳＯ2ＣＦ3）3等のリチウム塩を挙げることができるが、酸化安定性の点からＬｉＰＦ6、ＬｉＢＦ4が好ましい。これらのリチウム塩は、単独で用いても複数種類を混合して用いても良い。
【００４０】
高分子化合物としては、例えば、ポリフッ化ビニリデン、フッ化ビニリデンとヘキサフルオロプロピレンとの共重合体などのフッ素系高分子化合物、ポリエチレンオキサイドあるいはポリエチレンオキサイドを含む架橋体などのエーテル系高分子化合物、ポリアクリレートあるいはポリメタクリレートなどが挙げられる。特に、酸化還元安定性の点からは、フッ素系高分子化合物が好ましい。また、高分子化合物には、いずれか１種を単独で用いてもよく、２種以上を混合して用いてもよい。
【００４１】
[セパレータ]
セパレータ２４は、例えばポリエチレン（ＰＥ）あるいはポリプロピレン（ＰＰ）などのポリオレフィン系の材料よりなる多孔質膜により構成されている。セパレータ２４は、２種以上の多孔質膜を積層した構造とされていてもよい。
【００４２】
セパレータ２４の厚みは３μｍ〜２０μｍが好ましい。セパレータ２４の厚みが３μｍ未満であると、膜の機械的強度が低下してしまい、電池内部でショートが発生してしまう。また、厚みが２０μｍを超えた場合、サイクル特性が低下する。また、活物質の充填量が低下して電池容量が低下するとともに、イオン伝導性が低下して負荷特性が低下する。
【００４３】
２種以上の多孔質膜を積層した構造とする場合は、たとえば基材層と、基材層の表面に設けられた表面層から構成されるようにし、基材層上の正極に対向する側の面に表面層を設けた２層構造、あるいは基材層の両面に表面層が設けられた３層構造となるようにするここで、基材層は、たとえばポリエチレン（ＰＥ）の多孔質膜により構成され、表面層は、たとえばポリプロピレン（ＰＰ）の多孔質膜により構成されている。
【００４４】
次に、この発明の一実施形態による非水電解質二次電池の製造方法について説明する。
【００４５】
正極２２は、以下に述べるようにして作製する。まず、例えば、正極活物質と、導電剤と、結着剤とを混合して正極合剤を調製し、この正極合剤をＮ−メチル−２−ピロリドンなどの溶剤に分散させて正極合剤スラリーとする。次に、この正極合剤スラリーを正極集電体２２Ａに塗布し溶剤を乾燥させた後、ロールプレス機などにより圧縮成型して正極合剤層２２Ｂを形成し、正極２２を作製する。
【００４６】
負極２３は、以下に述べるようにして作製する。まず、例えば、負極活物質と、結着剤とを混合して負極合剤を調製し、この負極合剤をＮ−メチル−２−ピロリドンなどの溶剤に分散させて負極合剤スラリーとする。次に、この負極合剤スラリーを負極集電体２３Ａに塗布し溶剤を乾燥させた後、ロールプレス機などにより圧縮成型して負極合剤層２３Ｂを形成し、負極２３を作製する。なお、負極活物質としては、気相成長炭素繊維（ＶＧＣＦ）とメソカーボンマイクロビーズ（ＭＣＭＢ）とを含むものを用いる。気相成長炭素繊維（ＶＧＣＦ）は、メソカーボンマイクロビーズ（ＭＣＭＢ）１００に対する質量比が３．１以上５．５以下でとなるように調製する。
【００４７】
次に、正極２２および負極２３のそれぞれに、溶媒と、電解質塩と、高分子化合物とを用いてゲル電解質層２５を形成する。なお、予め正極集電体の端部に正極リード２を溶接により取り付けるとともにに、負極集電体２３Ａの端部に負極リード３を溶接により取り付けるようにする。
【００４８】
次に、ゲル電解質層２５が形成された正極２２と負極２３とを、セパレータ２４を介して積層し積層体とした後、この積層体をその長手方向に巻回して、巻回型の電池素子１０を形成する。
【００４９】
次に、ラミネートフィルムからなる外装材７を深絞り加工することで電子素子収容部６を形成し、電池素子１０をこの電池素子収容部６に挿入し、外装材７の未加工部分を電池素子収容部６の上部に折り返し、電子素子収容部６の外周部分を熱溶着し密封する。以上により、この発明の一実施形態による非水電解質二次電池が作製される。
【実施例】
【００５０】
以下、実施例によりこの発明を具体的に説明する。なお、この発明は、これらの実施例に限定されるものではない。
【００５１】
＜実施例１＞
ＬｉＣｏＯ2粉末と、導電剤としてグラファイトと、結着剤としてポリフッ化ビニリデン（ＰＶｄＦ）とを、ＬｉＣｏＯ2粉末：グラファイト：ポリフッ化ビニリデン（ＰＶｄＦ）＝９０：５：５の質量比で混合して正極合剤を調製した。次に、この正極合剤を溶剤であるＮ−メチル−２−ピロリドンに分散させて正極合剤スラリーとし、厚み２０μｍの帯状アルミニウム箔よりなる正極集電体の両面に均一に塗布した。次に、乾燥工程を経てロールプレス機で圧縮成型して正極合剤層を形成した後、５０ｍｍ×３５０ｍｍとなるように切り出し、正極を作製した。なお、正極集電体の一端部には、アルミニウム製の正極リードを接続した。
【００５２】
負極活物質として、メソカーボンマイクロビーズ（ＭＣＭＢ）と、気相成長炭素繊維（ＶＧＣＦ）と、結着剤としてのポリフッ化ビニリデン（ＰＶｄＦ）とを、メソカーボンマイクロビーズ（ＭＣＭＢ）：気相成長炭素繊維（ＶＧＣＦ）：ポリフッ化ビニリデン（ＰＶｄＦ）＝９５：３：２の質量比で混合して負極合剤を調製した。次に、この負極合剤を溶剤であるＮ−メチル−２−ピロリドンに分散させて負極合剤スラリーとし、厚み１５μｍの帯状銅箔よりなる負極集電体の両面に均一に塗布した。次に、乾燥工程を経てロールプレス機で圧縮成型して負極合剤層を形成した後、５２ｍｍ×３７０ｍｍとなるように切り出し、負極を作製した。その後、負極集電体の一端部にニッケル製の負極リードを接続した。なお、負極の容量がリチウムの吸蔵および放出による容量成分により表されるように、正極と負極との容量比を設計した。
【００５３】
プロピレンカーボネート（ＰＣ）とエチレンカーボネート（ＥＣ）とをＰＣ：ＥＣ＝６０：４０（ＰＣ／ＥＣ比＝１．５０）として混合溶媒を作製した。電解質塩としてＬｉＰＦ6を０．７ｍｏｌ／ｋｇの濃度で溶解させて電解液を作製した。次に、この電解液をフッ化ビニリデンとヘキサフルオロプロピレンの共重合体に保持させ、ゲル電解質とした。なお、共重合体におけるヘキサフルオロプロピレンの割合は６．９ｗｔ％とした。
【００５４】
作製した正極および負極のそれぞれの両面にゲル電解質層を形成し、セパレータを介して積層、巻回して電池素子とした。次に、この電池素子をラミネートフィルムにて外装し、電池素子の周囲を封止した。以上により、実施例１の非水電解質二次電池を作製した。
【００５５】
初期容量の評価
初期容量を以下に説明するようにして評価した。０．０５Ｃの定電流定電圧充電を上限４．４Ｖまで総充電時間を２４時間として行い、続いて０．２Ｃの定電流放電を終止電圧３．０Ｖまで行うことにより充放電を行った。このときの放電容量を初期容量とした。
【００５６】
高温充電保存特性の評価
高温充電保存時の電池の膨れを以下に説明するようにして評価した。まず、１Ｃの定電流定電圧充電を上限４．４Ｖまで総充電時間を３時間として行った。その後、６０℃で３０日間保存した。高温充電保存特性は、保存後における電池の膨れ量、すなわち（保存後の電池の厚み）−（保存前の電池の厚み）から求めた。
【００５７】
サイクル特性の評価
サイクル特性を以下に説明するようにして評価した。まず、１Ｃの定電流定電圧充電を上限４．４Ｖまで総充電時間を３時間として行い、続いて、１Ｃの定電流放電を終止電圧３．０Ｖまで行うことにより充放電を行った。また、この充放電操作を３００回繰り返した。容量維持率は、下記の式１により１サイクル目の放電容量に対する３００サイクル目の放電容量の比率を求めた。
（式１）
容量維持率（％）＝（「３００サイクル目の放電容量」／「１サイクル目の放電容量」）×１００（％）
【００５８】
＜実施例２＞
負極活物質として、メソカーボンマイクロビーズ（ＭＣＭＢ）と、気相成長炭素繊維（ＶＧＣＦ）と、結着剤としてのポリフッ化ビニリデン（ＰＶｄＦ）とを、メソカーボンマイクロビーズ（ＭＣＭＢ）：気相成長炭素繊維（ＶＧＣＦ）：ポリフッ化ビニリデン（ＰＶｄＦ）＝９３：４：３の質量比で混合して負極合剤を調製した。この他は実施例１と同様にして実施例２の非水電解質二次電池を作製した。実施例２では、充電の上限電圧を４．２５Ｖとして、初期容量の評価、高温充電保存特性の評価およびサイクル特性の評価を行った。
【００５９】
＜実施例３＞
負極活物質として、メソカーボンマイクロビーズ（ＭＣＭＢ）と、気相成長炭素繊維（ＶＧＣＦ）と、結着剤としてのポリフッ化ビニリデン（ＰＶｄＦ）とを、メソカーボンマイクロビーズ（ＭＣＭＢ）：気相成長炭素繊維（ＶＧＣＦ）：ポリフッ化ビニリデン（ＰＶｄＦ）＝９３：４：３の質量比で混合して負極合剤を調製した。この他は実施例１と同様にして実施例３の非水電解質二次電池を作製した。実施例３では、充電の上限電圧を４．３Ｖとして、初期容量の評価、高温充電保存特性の評価およびサイクル特性の評価を行った。
【００６０】
＜実施例４＞
負極活物質として、メソカーボンマイクロビーズ（ＭＣＭＢ）と、気相成長炭素繊維（ＶＧＣＦ）と、結着剤としてのポリフッ化ビニリデン（ＰＶｄＦ）とを、メソカーボンマイクロビーズ（ＭＣＭＢ）：気相成長炭素繊維（ＶＧＣＦ）：ポリフッ化ビニリデン（ＰＶｄＦ）＝９３：４：３の質量比で混合して負極合剤を調製した。この他は実施例１と同様にして実施例４の非水電解質二次電池を作製した。実施例４では、充電の上限電圧を４．４Ｖとして、初期容量の評価、高温充電保存特性の評価およびサイクル特性の評価を行った。
【００６１】
＜実施例５＞
負極活物質として、メソカーボンマイクロビーズ（ＭＣＭＢ）と、気相成長炭素繊維（ＶＧＣＦ）と、結着剤としてのポリフッ化ビニリデン（ＰＶｄＦ）とを、メソカーボンマイクロビーズ（ＭＣＭＢ）：気相成長炭素繊維（ＶＧＣＦ）：ポリフッ化ビニリデン（ＰＶｄＦ）＝９３：４：３の質量比で混合して負極合剤を調製した。この他は実施例１と同様にして実施例５の非水電解質二次電池を作製した。実施例５では、充電の上限電圧を４．５Ｖとして、初期容量の評価、高温充電保存特性の評価およびサイクル特性の評価を行った。
【００６２】
＜実施例６＞
負極活物質として、メソカーボンマイクロビーズ（ＭＣＭＢ）と、気相成長炭素繊維（ＶＧＣＦ）と、結着剤としてのポリフッ化ビニリデン（ＰＶｄＦ）とを、メソカーボンマイクロビーズ（ＭＣＭＢ）：気相成長炭素繊維（ＶＧＣＦ）：ポリフッ化ビニリデン（ＰＶｄＦ）＝９１：５：４の質量比で混合して負極合剤を調製した。この他は実施例１と同様にして実施例６の非水電解質二次電池を作製した。実施例６では、充電の上限電圧を４．４Ｖとして、初期容量の評価、高温充電保存特性の評価およびサイクル特性の評価を行った。
【００６３】
＜比較例１＞
負極活物質として、メソカーボンマイクロビーズ（ＭＣＭＢ）と、気相成長炭素繊維（ＶＧＣＦ）と、結着剤としてのポリフッ化ビニリデン（ＰＶｄＦ）とを、メソカーボンマイクロビーズ（ＭＣＭＢ）：気相成長炭素繊維（ＶＧＣＦ）：ポリフッ化ビニリデン（ＰＶｄＦ）＝９３：４：３の質量比で混合して負極合剤を調製した。この他は実施例１と同様にして比較例１の非水電解質二次電池を作製した。比較例１では、充電の上限電圧を４．２Ｖとして、初期容量の評価、高温充電保存特性の評価およびサイクル特性の評価を行った。
【００６４】
＜比較例２＞
負極活物質として、メソカーボンマイクロビーズ（ＭＣＭＢ）と、気相成長炭素繊維（ＶＧＣＦ）と、結着剤としてのポリフッ化ビニリデン（ＰＶｄＦ）とを、メソカーボンマイクロビーズ（ＭＣＭＢ）：気相成長炭素繊維（ＶＧＣＦ）：ポリフッ化ビニリデン（ＰＶｄＦ）＝９５．５：２．５：２の質量比で混合して負極合剤を調製した。この他は実施例１と同様にして比較例２の非水電解質二次電池を作製した。比較例２では、充電の上限電圧を４．４Ｖとして、初期容量の評価、高温充電保存特性の評価およびサイクル特性の評価を行った。
【００６５】
＜比較例３＞
負極活物質として、メソカーボンマイクロビーズ（ＭＣＭＢ）と、気相成長炭素繊維（ＶＧＣＦ）と、結着剤としてのポリフッ化ビニリデン（ＰＶｄＦ）とを、メソカーボンマイクロビーズ（ＭＣＭＢ）：気相成長炭素繊維（ＶＧＣＦ）：ポリフッ化ビニリデン（ＰＶｄＦ）＝９０．５：５．５：４の質量比で混合して負極合剤を調製した。この他は実施例１と同様にして比較例３の非水電解質二次電池を作製した。比較例３では、充電の上限電圧を４．４Ｖとして、初期容量の評価、高温充電保存特性の評価およびサイクル特性の評価を行った。
【００６６】
表１に初期容量の評価、高温充電保存特性の評価およびサイクル特性の評価結果を示す。なお、初期容量は、比較例１の初期容量を１００としたときの容量比率を算出したものを示す。
【００６７】
【表１】
2007280753.tif 000003
【００６８】
表１に示すように、充電終止電圧が４．２５Ｖ以上４．５Ｖ以下の電池では、充電終止電圧が４．２Ｖの電池と比較して、初期容量を３％〜１５％増大できることがわかる。また、メソカーボンマイクロビーズ（ＭＣＭＢ）１００に対する気相成長炭素繊維（ＶＧＣＦ）の質量比が３．１以上５．５以下の場合には、良好なサイクル特性を示すとともに、電池の膨れも抑制され、優れた電池特性を示すことがわかる。
【００６９】
この発明は、上述したこの発明の実施形態に限定されるものでは無く、この発明の要旨を逸脱しない範囲内で様々な変形や応用が可能である。例えば、上述の実施形態で挙げた数値・材料・手順はあくまでも例に過ぎず、必要に応じてこれと異なる数値・材料・手順を用いてもよい。また、例えば、円筒型、角型、扁平型、シート型、コイン型、ボタン型等のいずれの形状においても適用することができる。
【図面の簡単な説明】
【００７０】
【図１】この発明の一実施形態による非水電解質二次電池の構造を示す概略図である。
【図２】図１に示した電池素子の一部の拡大断面である。
【符号の説明】
【００７１】
２・・・正極リード
３・・・負極リード
４，５・・・樹脂片
６・・・電池素子収容部
７・・・外装材
１０・・・電池素子
２２・・・正極
２２Ａ・・・正極集電体
２２Ｂ・・・正極合剤層
２３・・・負極
２３Ａ・・・負極集電体
２３Ｂ・・・負極合剤層
２４・・・セパレータ
２５・・・ゲル電解質層
【図１】
2007280753.tif 000004
【図２】
2007280753.tif 000005